Brevet FR2478133A1 — publié le 19810918

BAIN POUR LE DEPOT GALVANOPLASTIQUE D'UN ALLIAGE METALLIQUE DE TEINTE JAUNE-OR. L'invention a pour objet un bain pour le dépôt galvano- plastique d'un alliage métallique de teinte jaune-or, bril- lant à toute épaisseur, sur un support nickelé, en acier in- oxydable ou en laiton. En raison de l'augmentation constante du prix de l'or, on a cherché à réduire l'épaisseur de la couche d'or pla- quée sur les pièces de bijouterie, boites de montres, etc. Ce faisant, le danger de voir apparaître rapidement la cou- che blanche de nickel sous-jacente, par suite d'usure, aug- mente. Pour remédier à cet inconvénient, le bain selon l'in- vention permet le dépôt d'une sous-couche métallique bril- lante de teinte jaune-or relativement épaisse, de l'ordre de 50 microns, sur laquelle on dépose ensuite de façon con- nue une fine couche d'or. Le bain selon l'invention est caractérisé en ce qu'il contient des sels de cuivre, de zinc et de plomb, du stanna- te et du cyanure de métal alcalin en milieu alcalin et addi- tionné d'un mouillant. Un bain selon l'invention peut être formulé comme suit: Exemple 1 Concentration de sels métalliques exprimée en poids de métal par litre Cyanure double de cuivre 17 g Stannate de potassium 6 g Cyanure de zinc 2 g Acétate de plomb 20 mg -2- Exemple 1 (suite) Concentration de produits auxiliaires Cyanure de potassium 75 g/il Carbonate de potassium 10 g/1 Tartrate de potassium et de sodium 100 g/1 Ammoniaque 20 cc/1 Mouillant FCGB de IMPAG S.A., Zurich 1 cc/1 pH du bain: 11 à 12 Teneur en cyanure libre du bain: 30 à 60 g/l En utilisant ce bain à une température de 45 à 500 C avec des anodes insolubles, de préférence en acier inoxya- ble, stabilisé, une densité de courant cathodique de i à 2 Amp/dm2, on peut déposer à la cathode, à une vitesse de 0,5 à 1,0 p par minute, un alliage comprenant 78 % de Cu, 5 % de Zn, 16 % de Sn et 1 % de Pb présentant une teinte jaune-or de qualité 2N, particulièrement brillant, d'une dureté de 260 à 280 Hv (kg/mm2) avec une très bonne résistance à l'usure. Le dépôt galvanoplastique d'une fine couche d'or sur cette sous-couche métallique est effectué de préférence dans un bain alcalin contenant de l'or, du cuivre, du cadmium et de l'argent. Cette couche d'or peut ensuite être teintée à volonté dans un bain acide contenant de l'or, du nickel, du cobalt et de l'indium, par exemple. -3- R E V E N D I C A T I O NS 1. Bain pour le dépôt galvanoplastique d'un alliage mé- tallique de teinte jaune-or sur un support nickelé, en acier inoxydable ou en laiton, c a r a c t é r i s é en ce qu'il contient des sels de cuivre, de zinc et de plomb, du stannate et du cyanure de métal alcalin en milieu alcalin et additionné d'un mouillant. 2. Bain selon la revendication 1, caractérisé en ce que le cuivre est sous forme de cyanure double à raison de 10 à 20 g de métal par litre, le zinc sous forme de cyanure ou de sulfate à raison de 0,01 à 4 g de métal par litre, le plomb sous forme d'acétate à raison de 2 à 50 mg de métal par li- tre, le stannate sous forme de stannate de potassium à rai- son de 2 à 10 g d'étain par litre, le cyanure sous forme de cyanure de potassium à raison de 30 à 60 g par litre de cya- nure libre. 3. Bain selon l'ensemble des revendications 1 et 2, ca- ractérisé en ce qu'il comprend encore 1 à 50 cc d'ammoniaque par litre, 5 à 200 g de tartrate double de potassium et de sodium par litre, 1 à 20 g de carbonate de potassium par li- tre, le tout de façon à maintenir le bain à un pH compris en- tre 9 et 12. DEPOSANT: Monsieur Pino ALIPRANDINI MANDATAIRE: Cabinet Michel LAURENT